(57)【特許請求の範囲】
【請求項１】
常温で無色又は淡色のロイコ染料と、加熱により該ロイコ染料と反応してロイコ染料を発色させる有機酸性物質とを含有する感熱発色層を支持体上に設けてなる感熱記録材料において、上記感熱発色層に、有機酸性物質として、下記一般式（１）で表される少なくとも１種の化合物を含み、かつ、増感剤として、４−アセチルビフェニルを含むことを特徴とする感熱記録材料。
【化１】
0003699221.tif 000009
（式中、Ｘは酸素原子又は硫黄原子を表し、Ｚは無置換の芳香族基、又は低級アルキル基若しくはハロゲン原子で置換された芳香族基を表し、Ａは２価以上の価数の基を表し、ｎは２以上の整数を表す）
【発明の詳細な説明】
【０００１】
【発明の属する技術分野】
本発明は感熱記録材料に関し、さらに詳しくは、熱応答性、記録画像の保存安定性（耐湿性、耐可塑剤性等）に優れるとともに、地肌のかぶりや、記録画像の白化を抑えることができる感熱記録材料に関する。
【０００２】
【従来の技術】
近年、情報の多用化に伴って情報量が増大し、これらの情報を記録するための情報記録の分野においても、種々の記録方式及び記録材料が研究され実用に供されている。
【０００３】
なかでも、感熱記録方式は、▲１▼感熱記録材料を単に加熱するだけで記録画像を得ることができ、繁雑な現像工程を必要としない、▲２▼感熱記録材料の製造や保存管理は他の記録材料に比較して容易かつ安価である、▲３▼感熱記録材料の支持体として多くの場合に安価な紙が使用されるが、この場合には、得られた記録材料が普通紙に近い感触になる等の利点があり、コンピューターのアウトプット、電卓等のプリンター、各種計測機器のレコーダー、ファクシミリ、自動発券機、感熱複写機、ラベル等の多くの分野で採用されている。
【０００４】
しかし、これらのＯＡ機器の普及に伴い、最近では感熱紙の販売競争が激化し、感熱紙メ−カ−はコスト切下を強いられるようになった。また、ＯＡ機器メ−カ−にとっては、一般家庭へのワ−ドプロセッサの普及がほぼ一段落し、複数台数を普及させるために、従来の機能と差別化した高機能が求められるようになった。また、従来の感熱記録材料を、例えば、ＰＯＳシステム用のラベル等に利用する場合、特にス−パ−マ−ケット等で使用されるラベルは、水、ラップフィルム類、油類に接触することが多く、これらのものとの接触により記録画像が著しく褐色してしまうというように、従来品には記録画像の保存安定性に劣るという欠陥があった。このため、従来どおりに熱応答性が良く、しかも安価で記録画像の安定化を図ることのできる感熱記録材料が望まれるようになった。
【０００５】
そこで、このような従来の感熱記録材料における問題点を解決するための試みとして、感熱記録材料の感熱発色層中に種々の物質を添加して記録画像の保存安定性の向上を図ることが提案されている。
【０００６】
例えば、特公昭６３−４６０６７号公報では顕色剤としてフェノ−ル骨格を持つジフェニルスルホン誘導体と増感剤としてフタル酸類のジベンジルエステルを含有せしめる方法が、特開昭５９−７３９９０号公報、特開昭６１−１６０２９２号公報、特開昭６０−１７６７９４号公報、特開平１−２０９１８４号公報、特開平４−３７５８９号公報では増感剤としてスルホン酸エステルを含有せしめる方法が、それぞれ提案されている。
【０００７】
しかしながら、上記いずれの方法においても記録画像の保存安定性は僅かに向上するだけで、とても満足のゆくものではなく、上記各薬剤の性能を充分引き出しているとは言えなかった。
【０００８】
また、特開平５−１４７３５７号公報、特開平５−１４８２２０号公報、特開平５−１６９８３６号公報では、顕色剤としてスルホニルウレア化合物を含有させる方法が提案されている。しかしながら、このような方法においては、記録画像の保存安定性は向上するものの、発色感度が充分でなく、さらに印字部分に白化が生じるなど記録画像の保存安定性以外の性能面で満足のゆくものではなかった。
【０００９】
【発明が解決しようとする課題】
本発明は、かかる観点に鑑みて創案されたもので、その目的とするところは、優れた熱応答性、記録画像の保存安定性（耐湿性、耐可塑剤性等）を有すると同時に、地肌のかぶりや、記録画像の白化を抑えることができる安価な感熱記録材料を提供することにある。
【００１０】
【課題を解決するための手段】
すなわち、本発明は、常温で無色又は淡色のロイコ染料と、加熱により該ロイコ染料と反応してロイコ染料を発色させる有機酸性物質とを含有する感熱発色層を支持体上に設けてなる感熱記録材料において、上記感熱発色層に、有機酸性物質として、下記一般式（１）で表される少なくとも１種の化合物を含み、かつ、増感剤として、４−アセチルビフェニルを含むことを特徴とする感熱記録材料である。
【００１１】
【化２】
0003699221.tif 000002
【００１２】
（式中、Ｘは酸素原子又は硫黄原子を表し、Ｚは無置換の芳香族基、又は低級アルキル基若しくはハロゲン原子で置換された芳香族基を表し、Ａは２価以上の価数の基を表し、ｎは２以上の整数を表す）
【００１３】
本発明において発色剤として使用されるロイコ染料は、常温において無色又は淡色であり、加熱下に酸性物質と反応して発色する物質であり、例えば３，３−ビス（ｐ−ジメチルアミノフェニル）−６−ジメチルアミノフタリド等のトリアリルメタン系染料、４，４’−ビスジメチルアミノベンズヒドリドベンジルエーテル等のジフェニルメタン系染料、ベンゾイルロイコメチレンブル−等のチアジン系染料、３−メチルスピロジナフトピラン等のスピロ系染料、７’−アニリノ−３’−（ジブチルアミノ）−６’−メチルフルオラン等のフルオラン系染料、又はその他のロイコオーラミン系、インドリン系、インジゴ系等の各染料等を挙げることができる。これらの発色剤は、単独で使用してもよいし、２種以上を併用してもよい。
【００１４】
本発明は、有機酸性物質として、前記一般式（１）で表される少なくとも１種の化合物を感熱発色層に配合する。一般式（１）のＸ、Ｚ及びＡは前記のとおりであるが、好ましくは、Ｘが酸素原子であり、Ｚがフェニル基又は低級アルキル置換フェニル基であり、低級アルキル置換フェニル基の場合、炭素数３以下のアルキル置換フェニル基が好ましい。また、Ｚがハロゲン原子の場合、ハロゲン原子としてフッ素、塩素、臭素等が挙げられる。また、Ａで表される２価以上の価数を有する基は２価の基が好ましく、ｎは２が好ましい。
【００１５】
Ａで表される基の好ましい具体例としては、Ｃn Ｈ2n（ｎは１〜８の整数）で表される脂肪族炭化水素基、カルボニル基、チオカルボニル基、スルホニル基等の有機官能基や、下記のような両末端が芳香族環である２価の芳香族基を挙げることができる。
【００１６】
【化３】
0003699221.tif 000003
【００１７】
好ましい有機酸性物質としては、下記一般式（２）で表される少なくとも１種の化合物がある。
【００１８】
【化４】
0003699221.tif 000004
（式中、Ｒは水素原子、低級アルキル基又はハロゲン原子を表し、Ｘは酸素原子又は硫黄原子を表し、Ａは２価の基を表す。）
【００１９】
一般式（２）のＲは、好ましくは水素原子又は低級アルキル基であり、低級アルキル基の場合、炭素数３以下のアルキル基が好ましい。また、Ｒがハロゲン原子の場合、ハロゲン原子としてフッ素、塩素、臭素等が挙げられる。また、Ａで表される基の好ましい具体例としては、前記と同様なものが挙げられる。
【００２０】
最も好ましい有機酸性物質の一例としては、下記の化合物１が挙げられる。
【００２１】
化合物１（融点１６０〜１６４℃）
【化５】
0003699221.tif 000005
【００２２】
有機酸性物質の配合量は、ロイコ染料や有機酸性物質の種類等によって異なるが、ロイコ染料１重量部に対して通常１〜６重量部、好ましくは１．５〜２．５重量部であるのがよい。
【００２３】
さらに、本発明は、増感剤として、３−メトキシジフェニルアミン、３−ベンザルフタリド、Ｎ−フェニルマレイミド、１，２，４−トリアセトキシベンゼン、１，４−ジアセトキシベンゼン、１，４−ジアセチルベンゼン、ベンジル又は４−アセチルビフェニルから選ばれた少なくとも１種の化合物を感熱発色層に配合する。増感剤の配合量は、ロイコ染料や有機酸性物質の種類等によって異なるが、ロイコ染料１重量部に対して通常１〜６重量部、好ましくは１．５〜２．５重量部がよい。
【００２４】
また、これらの他、熱応答性はやや劣るが、エポキシ樹脂、ステアリン酸亜鉛、サリチル酸亜鉛等の有機酸性物質の金属塩を、発色部（記録画像）の保存安定性を向上するために添加してもよい。
【００２５】
さらに、本発明の感熱記録材料には、その用途などに応じて種々の添加剤を添加することができる。このような添加剤としては、微粒子状に分散したロイコ染料と有機酸性物質とを互いに隔離した状態で固着させる結着剤、例えばポリビニルアルコ−ル（ＰＶＡ）、ラテックス、メチルセルロース、カルボキシメチルセルロース、ポリアクリル酸カゼイン、ゼラチン、デンプン又はこれらの誘導体などや、感熱発色層の白色度、筆記具の滑り性、スティッキングなどを改善する白色顔料、例えば炭酸カルシウム、カオリン、クレー、タルク、酸化チタンなどがある。これらの添加剤は、混合されて又は別個に、紙フィルムなどの支持体上に塗布されて感熱発色層を形成する。また、この感熱発色層は、保護層などの他の層を有していてもよい。
【００２６】
本発明の感熱記録材料においては、この感熱発色層を構成するロイコ染料、有機酸性物質、増感剤の相互作用が、優れた熱応答性、記録画像の堅牢性を生じさせ、また地肌のかぶりや、記録画像の白化を抑えているものと考えられる。
【００２７】
【実施例】
以下、実施例及び比較例に基づいて、本発明を具体的に説明する。
【００２８】
参考例１
（１）Ａ液の調製
有機酸性物質として化合物１を１１．５重量部、増感剤として３−メトキシジフェニルアミン１１．５重量部、１０重量％−ＰＶＡ水溶液４６重量部とをサンドミルを用いて粉砕混合し、平均粒径１．０μｍのＡ液を調製した。
【００２９】
（２）Ｂ液の調製
７’−アニリノ−３’−（ジブチルアミノ）−６’−メチルフルオラン５．５重量部及び１０重量％−ＰＶＡ水溶液４９．５重量部をペイントシェーカーを用いて粉砕混合し、平均粒径１．０μｍのＢ液を調製した。
【００３０】
（３）感熱記録紙の調製
Ａ液２０重量部、Ｂ液１０重量部、パラフィンワックスエマルジョン（中京油脂製：ハイドリンＺ−７）１重量部、パラフィンワックスエマルジョン（中京油脂製：ハイドリンＰ−７）４重量部、５０％炭酸カルシウム分散液１０重量部及び１０重量％−ＰＶＡ水溶液１１．５重量部を混合して塗液を調製し、この塗液を基紙上に塗布して乾燥し、乾燥後の塗布量６ｇ／ｍ2 の感熱記録紙を得た。
【００３１】
（４）発色試験
このようにして得られた感熱記録紙について、動的発色試験を行った。動的発色試験は、印字試験機（大倉電気製）を使用し、耐湿性試験用に２４Ｖ、１．０ｍｓで、耐可塑剤性試験用に２７Ｖ、１．９ｍｓでそれぞれ印字を行い、発色濃度をマクベス反射濃度計ＲＤ−９１４を使用して測定する方法で行い、地肌の発色濃度と動的濃度を測定して感度評価をした。結果を表１及び表２に示す。
【００３２】
（５）耐湿性試験方法
動的発色試験を行った感熱記録紙（２４Ｖ、１．０ｍｓ）を恒温恒湿器（４０℃、相対湿度９０％）に１０時間保存し、その後、地肌の濃度と印字部の発色濃度をマクベス反射濃度計ＲＤ−９１４を使用して測定する方法で行った。結果を表１に示す。
【００３３】
残存率は下記数式（１）により算出した。
残存率＝（Ａ−Ｂ）／Ｃ                        （１）
（式中、Ａは耐湿性試験後の動的発色濃度を示し、Ｂは耐湿性試験後の地肌の発色濃度から耐湿性試験前の地肌の発色濃度を差し引いた値を示し、Ｃは耐湿性試験前の動的発色濃度を示す。）
【００３４】
（６）耐可塑剤性試験方法
動的発色試験を行った感熱記録紙（２７Ｖ、１．９ｍｓ）に塩化ビニルラップを印字面全面に密着させる。この試験用感熱記録紙を乾燥器（５０℃）に１０時間保存した後、地肌の濃度と印字部の発色濃度をマクベス反射濃度計ＲＤ−９１４を使用して測定する方法で行った。
【００３５】
残存率は下記数式（２）により算出した。
残存率＝（Ｄ−Ｅ）／Ｆ                        （２）
（式中、Ｄは耐可塑剤試験後の動的発色濃度を示し、Ｅは耐可塑剤性試験後の地肌の発色濃度から耐可塑剤性試験前の地肌の発色濃度を差し引いた値を示し、Ｆは耐可塑剤性試験前の動的発色濃度を示す。）
【００３６】
（７）白化性試験方法
得られた感熱記録紙を２００℃にて発色させた後、室温で３日間放置し、印字部分（記録画像）の白化の程度を観察した。観察結果を表３に示す。印字は大栄科学精器製アイロンテスタ−を用いて行った。
【００３７】
参考例２
参考例１のＡ液の調製の際に、３−メトキシジフェニルアミンに代えて３−ベンザルフタリドを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００３８】
参考例３
参考例１のＡ液の調製の際に、３−メトキシジフェニルアミンに代えてＮ−フェニルマレイミドを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００３９】
参考例４
参考例１のＡ液の調製の際に、３−メトキシジフェニルアミンに代えて１，２，４−トリアセトキシベンゼンを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００４０】
参考例５
参考例１のＡ液の調製の際に、３−メトキシジフェニルアミンに代えて１，４−ジアセトキシベンゼンを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００４１】
参考例６
参考例１のＡ液の調製の際に、３−メトキシジフェニルアミンに代えて１，４−ジアセチルベンゼンを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００４２】
参考例７
参考例１のＡ液の調製の際に、３−メトキシジフェニルアミンに代えてベンジルを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００４３】
実施例１
参考例１のＡ液の調製の際に、３−メトキシジフェニルアミンに代えて４−アセチルビフェニルを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００４４】
比較例１
参考例１のＡ液の調製の際に、化合物１に代えてビスフェノ−ル Ａを使用する以外は、参考例１と全く同様にして感熱記録紙を調製し、参考例１の場合と同様様に発色試験を行った。耐湿性試験の結果を表１に、耐可塑剤性試 験の結果を表２に、白化性試験の結果を表３に示す。
【００４５】
比較例２
参考例１のＡ液の調製の際に、３−メトキシジフェニルアミンに代えてパラベンジルビフェニルを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００４６】
比較例３
参考例１のＡ液の調製の際に、３−メトキシジフェニルアミンに代えてｐ−トルエンスルホン酸フェニルエステルを使用する以外は、参考例１と全く同様にして感熱記録紙を調製し、参考例１の場合と同様に発色試験を行った。耐湿性試験の結果を表１に、耐可塑剤性試験の結果を表２に、白化性試験の結果を表３に示す。
【００４７】
【表１】
0003699221.tif 000006
【００４８】
【表２】
0003699221.tif 000007
【００４９】
【表３】
0003699221.tif 000008
【００５０】
【発明の効果】
本発明における有機酸性物質と増感剤の組み合わせは、感熱記録材料として優れた熱応答性を有し、画像の保存安定性、白化を著しく改善できる。